(57)【要約】  優れた熱成形性、酸素バリア性をあわせ持ち、且つ、堆肥化での微生物分解（生分解）によって二酸化炭素や水へと変化し、自然へ戻す事が可能である完全分解型生分解性バリアシート、及びそれを熱成形してなる容器を提供する。  酸素バリア性樹脂層と、当該酸素バリア性樹脂層の両面に接着層を介して積層された生分解性樹脂層とを備え、生分解性樹脂層の質量パーセント合計がシート全体の９０％以上であるとともに、個々の生分解性樹脂層の質量パーセントがシート全体の１０％以上であり、シート全体の酸素透過率が１０ｃｃ／ｍ２・ｄａｙ以下である積層シートであって、生分解性樹脂はポリ乳酸、ポリブチレンサクシネート、ポリヒドロキシブチレート、ポリカプロラクトン、ポリヒドロキシアルカノエート、ポリグリコール酸、変性ポリビニルアルコール、澱粉から選ばれる少なくとも１種を用いた。
2017069127.tif 000002
【特許請求の範囲】
【請求項１】
酸素バリア性樹脂層と、当該酸素バリア性樹脂層の両面に接着層を介してそれぞれ積層される生分解性樹脂層とを備え、前記生分解性樹脂層の質量パーセント合計がシート全体の９０％以上であるとともに、個々の生分解性樹脂層の質量パーセントがシート全体の１０％以上であり、且つシート全体の酸素透過率が１０ｃｃ／ｍ２・ｄａｙ以下であることを特徴とする積層シート。
【請求項２】
前記生分解性樹脂層を構成する生分解性樹脂がポリ乳酸、ポリブチレンサクシネート、ポリヒドロキシブチレート、ポリカプロラクトン、ポリヒドロキシアルカノエート、ポリグリコール酸、変性ポリビニルアルコール、澱粉から選ばれる少なくとも１種を用いたことを特徴とする請求項１に記載の積層シート。
【請求項３】
前記生分解性樹脂がポリ乳酸を用いたことを特徴とする請求項２に記載の積層シート。
【請求項４】
シート全体の厚みが２００〜１３００μｍであり、酸素バリア性樹脂層の厚みが１０〜５０μｍであることを特徴とする請求項１から３のいずれか一項に記載の積層シート。
【請求項５】
請求項１から４のいずれか一項に記載の積層シートを熱成形してなる成形容器。
【発明の詳細な説明】
【技術分野】
【０００１】
本発明は、積層シートに関わり、具体的には完全分解型の生分解性バリアシート及びそれを熱成形してなる容器に関するものである。
【背景技術】
【０００２】
近年、プラスチック廃棄物の増大が大きな社会問題になっている。従来、高分子材料の多くは、高性能と長期安定性を目的に開発され、生産されてきたので、自然環境の中では容易に分解されない。したがって、不要となった大量のプラスチック廃棄物をどのように処分し、管理するかが世界的規模で社会問題となっている。これらのプラスチック廃棄物の中でも、ポリエチレン、ポリプロピレンなどのポリオレフィン系樹脂、ポリエチレンテレフタレート（ＰＥＴ）などのポリエステル系樹脂、ポリ塩化ビニル樹脂等の各種合成樹脂から形成された容器は、嵩高いために、特に問題となっている。【０００３】
こうした中、包装業界では再生可能資源から作られたプラスチックの需要が高まっている。プラスチックが環境に与える影響に関する消費者の意識が高まるにつれて、消費者は、製品を包装する容器が再生可能資源から作られたものであることを求めるようになっている。【０００４】
中でもポリ乳酸（ＰＬＡ）に代表されるような生分解性プラスチックは、さまざまな包装材料として利用可能であるが、ポリオレフィンに比べてガス透過性が高く、そのため、酸素の存在中で劣化する製品の包装にはあまり適さない。そのため、酸素の透過を抑制するような機能性を付与した材料が求められる。【０００５】
例えば特許文献１には、ポリ乳酸と酸素捕捉剤から成る物品について記載されている。その酸素捕捉剤は、下記の群から選択されるとしている。
・酸化し得る化合物と遷移金属触媒
・エチレン系不飽和炭化水素と遷移金属触媒
・アスコルビン酸塩
・イソアスコルビン酸塩
・亜硫酸塩
・アスコルビン酸塩と遷移金属触媒（この触媒は単純金属または塩からなるもの）
・遷移金属の化合物、錯体またはキレート
・ポリカルボン酸、サリチル酸またはポリアミンの遷移金属錯体またはキレート
・タンニン
また、物品の形状は、フィルム、被覆、ライナー、その他の形態であってよいとしている。
しかし、特許文献１で提案されているＰＬＡと酸素捕捉剤から成る物品について、酸素捕捉剤とは限られた空間を持つ密閉環境の中で脱酸素状態を作り出す目的で使用されるものが一般的であり、熱成形して外気からの酸素透過を抑制するような用途には限界がある。【０００６】
また、特許文献２には、生分解性基材と還元鉄粒子とを含み、この還元鉄粒子が適正な濃度で存在することで酸素を吸収し、鉄粒子が存在しない場合の変形温度よりも実質的に下げるのに十分な濃度を指定した生分解性酸素吸収性のプラスチックが提案されている。
しかしながら、特許文献２に記載の構成としては、フォイル層（箔層）、接着剤層、鉄ベースの酸素吸収剤を有するＰＬＡ層、および封止材層から成る多層積層構造が提案されており、当該構造を有するものは完全分解型の分解度を有さないことが容易に予想される。
【先行技術文献】
【特許文献】
【０００７】
【特許文献１】米国特許第６９０８６５２号
【特許文献２】ＷＯ２０１１／１４２８７１号
【発明の概要】
【発明が解決しようとする課題】
【０００８】
本発明は上記事情に鑑みてなされたもので、優れた熱成形性、酸素バリア性をあわせ持ち、且つ、堆肥化での微生物分解（生分解）によって二酸化炭素や水へと変化し、自然へ戻す事が可能である積層シート、及びそれを熱成形してなる容器を提供することを目的とする。
【課題を解決るための手段】
【０００９】
本発明の積層シートは、酸素バリア性樹脂層と、当該酸素バリア性樹脂層の両面に接着層を介して積層される生分解性樹脂層とを備え、前記生分解性樹脂層の質量パーセント合計がシート全体の９０％以上であるとともに、個々の生分解性樹脂層の質量パーセントがシート全体の１０％以上であり、シート全体の酸素透過率が１０ｃｃ／ｍ２・ｄａｙ以下である。
また、上記の積層シートでは、前記生分解性樹脂層を構成する生分解性樹脂がポリ乳酸、ポリブチレンサクシネート、ポリヒドロキシブチレート、ポリカプロラクトン、ポリヒドロキシアルカノエート、ポリグリコール酸、変性ポリビニルアルコール、澱粉から選ばれる少なくとも１種を用いた。
また、上記の積層シートでは、前記生分解性樹脂がポリ乳酸を用いることが好ましい。
さらに、上記の積層シートでは、  シート全体の厚みが２００〜１３００μｍであり、酸素バリア性樹脂層の厚みが１０〜５０μｍである。
一方、本発明の成形容器は、上記の各種積層シートを熱成形してなる。
【発明の効果】
【００１０】
本発明の積層シートおよび成形容器によれば、優れた熱成形性、酸素バリア性をあわせ持ち、且つ、堆肥化での微生物分解（生分解）によって二酸化炭素や水へと変化し、自然へ戻すことが可能である。
【図面の簡単な説明】
【００１１】
【図１】本発明の実施形態に係る積層シートの積層構造の一例を示す概略縦側断面図である。
【発明を実施するための形態】
【００１２】
本発明の一実施形態としては図１に示すように、本発明の積層シートは、酸素バリア性樹脂層（１２）に接着層（１１ａ）を介して最表面に表皮層となる生分解性樹脂層（１０ａ）が積層され、また、その反対側に同じく接着層（１１ｂ）を介して下皮層となる生分解性樹脂層（１０ｂ）が積層されてなる。シート全体の厚みは２００〜１３００μｍであり、酸素バリア性樹脂層の厚みが１０〜５０μｍである。
【００１３】
以下、詳細に説明する。
＜積層シート＞
本発明の一実施形態に係る積層シートの層構成は、前述の通り、生分解性樹脂層／接着層／酸素バリア性樹脂層／接着層／生分解性樹脂層であり、簡素的には表皮層／接着層／酸素バリア層／接着層／下皮層との表記とする。下皮層には、本発明の積層シートや成形容器を製造する工程で発生するスクラップを廃棄することなく、細かく粉砕、若しくは熱溶融後にリペレット化して再生品として戻す層を新たに設けた構成としてもよい。
【００１４】
また、下皮層側には、特に限定されないが、例えばダイレクト印刷や印刷されたフィルムを積層するといった方法により印刷面を設けた構成としてもよい。
【００１５】
本発明における積層シートのシート全体の厚みは２００〜１３００μｍが好ましい。２００μｍ未満であると熱成形後の容器の厚みが薄い箇所が形成されてしまうことで、座屈強度と称される圧縮や圧力に対する耐性を表す容器強度の低下により、例えば、容器の内面に内容物が収納された状態で運搬、保管される際の振動や圧縮により容器の変形や破損が発生する可能性がある。一方、シート全体の厚みは１３００μｍを超えると、熱成形の際にシートの厚み方向に十分に熱が伝わりにくくなり、成形不良が発生する可能性がある。
【００１６】
積層シートの押出成形の方法としては、特に限定されず、例えば、４台もしくはそれ以上の単軸または多軸押出機を用いて各々の原料樹脂を溶融押出し、フィードブロックとＴダイを通して積層化する方法もしくはマルチマニホールドダイを使用して積層化する方法が挙げられる。
【００１７】
＜生分解性樹脂層（１０ａ、１０ｂ）＞
生分解性樹脂層の厚みとしては、シート全体に対して生分解性樹脂層の質量パーセント合計がシート全体の９０％以上とするような構成であれば、表皮層と下皮層とを同じ厚みとした上下対称型としても異なる厚みとした上下非対称型としても、どちらでもよい。上下非対称型の場合、特に深絞りの容器成形を行う際の薄肉化による構成層の断裂や破断を防ぐために、個々の生分解性樹脂層の質量パーセントがシート全体の１０％以上であることが好ましい。
【００１８】
本発明の生分解性樹脂層を構成する生分解性樹脂としてはポリ乳酸、ポリブチレンサクシネート、ポリヒドロキシブチレート、ポリカプロラクトン、ポリヒドロキシアルカノエート、ポリグリコール酸、変性ポリビニルアルコール、澱粉から選ばれる１種を用いてもよいし、これら生分解性樹脂から選ばれる２種以上を混合したものを用いてもよく、２種以上混合する際の配合比率については特に限定されない。また、これら生分解性樹脂から選ばれる１種を用いる場合、特に汎用のポリ乳酸を用いることが好ましい。
【００１９】
一般に生分解性樹脂は結晶化速度が遅いものが多いために耐熱性向上が必要とされる用途向けを想定した結晶化度を上げる、もしくは生分解性樹脂のみではシートの腰強度が出にくい傾向にあるために、特にこれに限定されないが、タルクやエチレンビスステアリン酸アマイド（ＥＢＳ）等の改質剤を添加してもよい。なお、これらの改質剤の添加量としては、改質に大きな効果を発揮するために生分解性樹脂に対して０．１〜３０％とすることが好ましい。
【００２０】
本発明に記載の生分解性樹脂のメルトフローレート（Ｍｅｌｔ  Ｆｌｏｗ  Ｒａｔｅ。以下、単にＭＦＲと言う）は一般的に行われる、一定の温度と荷重条件のもとで、ピストンによってシリンダ底部に設置された規定口径のダイから１０分間あたり押し出される樹脂量を測定する方法が適用され、本発明での測定条件は温度設定１９０℃、荷重２．１６ｋｇｆである。本発明に記載の生分解性樹脂のＭＦＲは１．０〜２０ｇ／１０ｍｉｎ．であることが好ましい。１．０ｇ／１０ｍｉｎ．未満ではシート押出成形加工の際の加工性が低下する可能性がある。２０ｇ／１０ｍｉｎ．を超えると押出成形時や容器成形の際に加熱によりシートが垂れ下がる耐ドローダウン性が悪化するとともに耐衝撃性も低下する可能性がある。
【００２１】
＜酸素バリア性樹脂層（１２）＞
酸素バリア性樹脂層を構成する酸素バリア性樹脂としては、例えば、エチレン−ビニルアルコール共重合体樹脂、ポリアミド樹脂、ポリビニルアルコール、ポリ塩化ビニリデンが代表的なものとして挙げられるがこれらに限定されるものではない。その中でも、押出成形性の面でエチレン−ビニルアルコール共重合体樹脂が好ましい。
【００２２】
エチレン−ビニルアルコール共重合体樹脂は、通常、エチレン−酢酸ビニル共重合体を鹸化して得られるものであり、酸素バリア性、押出成形性を具備させる為に、エチレン含有量が１０〜６５モル％、好ましくは２０〜５０モル％で、鹸化度が９０％以上、好ましくは９５％以上のものが好ましい。
【００２３】
また、ポリアミド樹脂としては、カプロラクタム、ラウロラクタム等のラクタム重合体、６−アミノカプロン酸、１１−アミノウンデカン酸、１２−アミノドデカン酸等のアミノカルボン酸の重合体、ヘキサメチレンジアミン、デカメチレンジアミン、ドデカメチレンジアミン、２，２，４−または２，４，４−トリメチルヘキサメチレンジアミン等の脂肪族ジアミン、１，３−または１，４−ビス（アミノメチル）シクロヘキサン、ビス（ｐ−アミノシクロヘキシルメタン）等の脂環式ジアミン、ｍ−またはｐ−キシリレンジアミン等の芳香族ジアミン等のジアミン単位と、アジピン酸、スベリン酸、セバシン酸等の脂肪族ジカルボン酸、シクロヘキサンジカルボン酸等の脂環式ジカルボン酸、テレフタル酸、イソフタル酸等の芳香族ジカルボン酸等のジカルボン酸単位との重縮合体、並びにこれらの共重合体等が挙げられる。
【００２４】
ポリアミド樹脂として、具体的には、ナイロン６、ナイロン９、ナイロン１１、ナイロン１２、ナイロン６６、ナイロン６１０、ナイロン６１１、ナイロン６１２、ナイロン６Ｔ、ナイロン６Ｉ、ナイロンＭＸＤ６、ナイロン６／６６、ナイロン６／６１０、ナイロン６／６Ｔ、ナイロン６Ｉ／６Ｔ等があり、中でもナイロン６、ナイロンＭＸＤ６が好適である。
【００２５】
酸素バリア性樹脂層の厚みは、好ましくは１０〜５０μｍであり、より好ましくは２０〜４０μｍである。１０μｍ未満であると、シートを熱成形した後の容器において酸素バリア性樹脂層の厚みが極端に薄肉化することで、容器内に収納された内容物の酸化劣化による品質低下を抑える程の酸素バリア性能が得られない可能性があり、また、５０μｍを超えると、熱成形の後に施される容器の打ち抜き加工時に所謂ヒゲバリと呼ばれる外観不良が発生する可能性がある。
【００２６】
シート全体の酸素透過率は１０ｃｃ／ｍ２・ｄａｙ以下であり、更に好ましくは５ｃｃ／ｍ２・ｄａｙ以下である。１０ｃｃ／ｍ２・ｄａｙを超えると、熱成形容器の内容部が酸化劣化するものである場合、十分に酸化劣化を抑制する機能が発現しない可能性がある。
【００２７】
＜接着層（１１ａ，１１ｂ）＞
接着層を構成する樹脂としては、変性ポリオレフィン系重合体が好ましい。接着層を構成する変性ポリオレフィン系重合体としては、エチレン、プロピレン、ブテン−１、３−メチルブテン−１、ペンテン−１、４−メチルペンテン−１、ヘキセン−１、オクテン−１、デセン−１等の炭素数２〜２０程度の他のポリオレフィンや酢酸ビニル、塩化ビニル、アクリル酸、メタクリル酸、アクリル酸エステル、メタクリル酸エステル、ポリスチレン等のビニル化合物との共重合体等のポリオレフィン系樹脂や、エチレン−プロピレン共重合体、エチレン−プロピレン−ジエン共重合体、エチレン−ブテン−１共重合体、プロピレン−ブテン−１共重合体等のポリオレフィン系ゴムを、アクリル酸、メタクリル酸、クロトン酸、イソクロトン酸、マレイン酸、フマル酸、イタコン酸、シトラコン酸、テトラヒドロフタル酸等の不飽和カルボン酸、または、その酸ハライド、アミド、イミド、無水物、エステル等の誘導体、具体的には、塩化マレニル、マレイミド、無水マレイン酸、無水シトラコン酸、マレイン酸モノメチル、マレイン酸ジメチル、マレイン酸グリシジル等でグラフト反応条件下に変性したものが代表的なものとして挙げられる。
【００２８】
変性ポリオレフィン系重合体として、中でも、不飽和ジカルボン酸またはその無水物、特にマレイン酸またはその無水物で変性したエチレン系樹脂、プロピレン系樹脂、またはエチレン−プロピレンまたはブテン−１共重合体ゴムが好適である。
【００２９】
変性ポリオレフィン系重合体層の厚みは、いずれの層も、好ましくは５〜５０μｍであり、より好ましくは１０〜３０μｍである。５μｍ未満であると、十分な層間の接着強度が得られなくなる可能性があり、また、５０μｍを超えると、熱成形の後に施される容器の打ち抜き加工時に所謂ヒゲバリと呼ばれる外観不良が発生する可能性がある。
【００３０】
＜成形容器＞
本発明の成形容器は、本発明の積層シートを熱成形してなる。熱成形方法としては、一般的な真空成形、圧空成形や、これらの応用として、シートの片面にプラグを接触させて成形を行うプラグアシスト法、また、シートの両面に一対をなす雄雌型を接触させて成形を行う、いわゆるマッチモールド成形と称される方法等が挙げられるが、これらに限定されるものではない。また、成形前にシートを加熱軟化させる方法として非接触加熱である赤外線ヒーター等による輻射加熱やシートを加熱された熱盤に直接触れさせて軟化させる熱盤加熱等、公知のシート加熱方法を適用することができる。
【００３１】
熱成形の際の成形温度は、樹脂の融点等を考慮して適切に設定されるが、シート加熱温度が低すぎると加熱成形後の容器の賦型状態が不十分であり、逆にシート加熱温度が高すぎると熱盤への融着等の不具合を起こす等の不良が発生する恐れがあるため、適宜の温度に設定することが好ましい。
【００３２】
＜実施例＞
以下、実施例及び比較例を挙げて本発明をより具体的に説明するが、本発明は実施例等の内容に何ら限定されるものではない。
【００３３】
実施例で用いた樹脂原料は以下の通りである。
（１）生分解性樹脂
１．ポリ乳酸  「４０３２Ｄ」
（ＮａｔｕｒｅＷｏｒｋｓ社製、密度：１．２４ｇ／ｃｍ３、
ＭＦＲ：４．０ｇ／１０ｍｉｎ．（１９０℃、２．１６ｋｇｆ））
２．ポリ乳酸  「ＧＨ５０１Ｈ」
（湖北合光社製、密度：１．２４ｇ／ｃｍ３、ＭＦＲ：４．５ｇ／１０ｍｉｎ．
（１９０℃、２．１６ｋｇｆ））
３．ポリ乳酸  「ＲＥＶＯＤＥ  １９０」
（海正生物社製、密度：１．２４ｇ／ｃｍ３、ＭＦＲ：２．５ｇ／１０ｍｉｎ．
（１９０℃、２．１６ｋｇｆ））
４．ポリブチレンサクシネート樹脂  「ＦＤ９２」
（三菱化学社製、密度：１．２４ｇ／ｃｍ３、ＭＦＲ：４．０ｇ／１０ｍｉｎ．
（１９０℃、２．１６ｋｇｆ））
（２）酸素バリア性樹脂
エチレン−ビニルアルコール共重合体（ＥＶＯＨ）  「エバールＪ１７１Ｂ」
（クラレ社製、密度：１．１８ｇ／ｃｍ３、ＭＦＲ：１．７ｇ／１０ｍｉｎ．
（１９０℃、２．１６ｋｇｆ）、エチレン含量３２ｍｏｌ％）
（３）接着層用樹脂
１．変性ポリエステル系重合体    「プリマロイＧＫ３２０」
（三菱化学社製、密度：１．０３ｇ／ｃｍ３、ＭＦＲ：１０ｇ／１０ｍｉｎ．
（２３０℃、２．１６ｋｇｆ））
２．変性ポリオレフィン系重合体（変性ＰＯ）  「モディックＦ５６３」
（三菱化学社製、密度：１．０３ｇ／ｃｍ３、ＭＦＲ：３．０ｇ／１０ｍｉｎ．
（１９０℃、２．１６ｋｇｆ））
【００３４】
＜実施例１＞
フィードブロックを用いた押出成形加工により、表皮層と下皮層に生分解性樹脂として１のポリ乳酸「４０３２Ｄ」を用い、接着層用樹脂として１の変性ポリエステル系重合体「プリマロイＧＫ３２０」を用い、生分解性樹脂層（１０ａ）１４０μｍ／接着層（１１ａ）１５μｍ／酸素バリア性樹脂層（１２）３０μｍ／接着層（１１ｂ）１５μｍ／生分解性樹脂層（１０ｂ）７００μｍとなる層構成を有し、総厚が９００μｍであり、生分解性樹脂層の質量パーセントがシート全体の９４％となる多層の積層シートを得た。
【００３５】
＜実施例２＞
接着層用樹脂として２の変性ポリオレフィン系重合体「モディックＦ５６３」を用いた以外は実施例１と同様の多層の積層シートを得た。
【００３６】
＜実施例３＞
表皮層と下皮層に生分解性樹脂として２のポリ乳酸「ＧＨ５０１Ｈ」を用いた以外は実施例１と同様の多層の積層シートを得た。  
【００３７】
＜実施例４＞
表皮層と下皮層に生分解性樹脂として３のポリ乳酸「ＲＥＶＯＤＥ  １９０」を用いた以外は実施例１と同様の多層シートを得た。
【００３８】
＜実施例５＞
生分解性樹脂として、樹脂１のポリ乳酸「４０３２Ｄ」９５質量パーセントと樹脂４のポリブチレンサクシネート樹脂「ＦＤ９２」５質量パーセントをブレンドする以外は実施例１と同様の多層の積層シートを得た。
【００３９】
＜比較例１＞
フィードブロックを用いた押出成形加工により、表皮層と下皮層に生分解性樹脂として１のポリ乳酸「４０３２Ｄ」を用い、生分解性樹脂層（１０ａ）３０μｍ／接着層（１１ａ）１５μｍ／酸素バリア性樹脂層（１２）３０μｍ／接着層（１１ｂ）１５μｍ／生分解性樹脂層（１０ｂ）１１０μｍとなる層構成を有し、総厚が２００μｍであり、生分解性樹脂層の質量パーセント合計がシート全体の７２％となる多層の積層シートを得た。
【００４０】
＜比較例２＞
１台の単軸押出機を用い生分解性樹脂として１のポリ乳酸「４０３２Ｄ」を用いて総厚が７００μｍの単層シートを得た。
【００４１】
一方、本発明に記載の積層シートの酸素透過率の測定方法を以下に説明する。
シート全体の酸素透過率を、以下の方法にて測定した。酸素透過率測定は、以下の高温高湿環境下への投入前後で測定を行った。
［測定方法］  ＧＢ／Ｔ  １０３８準拠
使用機器：ＬａｂＴｈｉｎｋ社製  ＶＡＣ−Ｖ１
測定条件：２３℃×６５％Ｒ．Ｈ．
サンプルセット：基本的に、容器成形後の実用性を鑑みて、シートサンプルの下皮層側から酸素が透過するような向きにサンプルをセットする。
【００４２】
シートの生分解性を、以下の方法にて評価した。
［土壌埋設試験による積層シートの質量変化］
微生物活性な土壌にシートを１８０日間埋設し、外観観察、質量測定などにより分解度とした。
［生分解性の評価方法］
培養温度は５８℃±２℃としたコンポスト条件下に１８０日間保管した後、ＩＳＯ１４８５５に準拠する方法にて生分解性を評価した。なお、分解度が９０％以上であれば、完全分解として評価される。
各実施例及び比較例の積層シートに対する酸素透過率の測定および生分解性の評価結果を表１にまとめている。
なお、上記実施例１〜４では、生分解性樹脂としてポリ乳酸を用い、実施例５では、生分解性樹脂としてポリ乳酸とポリブチレンサクシネートを混合したものを用いたが、特にこれらに限定されず、上記実施例１〜４では、生分解性樹脂としてポリブチレンサクシネート、ポリヒドロキシブチレート、ポリカプロラクトン、ポリヒドロキシアルカノエート、ポリグリコール酸、変性ポリビニルアルコール、澱粉から選択された１種を用いても良いし、又はポリ乳酸、ポリブチレンサクシネート、ポリヒドロキシブチレート、ポリカプロラクトン、ポリヒドロキシアルカノエート、ポリグリコール酸、変性ポリビニルアルコール、澱粉から選択された２種以上を混合したものを用いてもよい。この場合、上記各実施例と同じ効果を得ることができる。
【００４３】
【表１】
2017069127.tif 000003
【００４４】
上記表１の結果によれば、実施例１から５では何れも、酸素透過率が低くおさえられており、また、生分解度が９０％以上と完全分解するのに対し、比較例１では酸素透過率が低いものの分解度が７０％と不十分であり、一方の比較例２では分解度が１００％と生分解性については問題無いものの酸素透過率が３５０ｃｃ／ｍ２・ｄａｙと非常に高く、酸素成分の影響を受ける酸化劣化の抑制効果は低いものと考えられる。
【００４５】
従って、本発明の実施例に記載の構成樹脂からなる多層シートとすることで、優れた熱成形性、酸素バリア性をあわせ持ち、且つ、堆肥化での微生物分解（生分解）によって二酸化炭素や水へと変化し、自然へ戻す事が可能である完全分解型生分解性バリアシート、及びそれを熱成形してなる容器を提供の可能となる。
【符号の説明】
【００４６】
１０ａ  生分解性樹脂層
１０ｂ  生分解性樹脂層
１１ａ  接着層
１１ｂ  接着層
１２    酸素バリア性樹脂層
【図１】
2017069127.tif 000004
【国際調査報告】
2017069127.tif 000005
2017069127.tif 000006
2017069127.tif 000007
2017069127.tif 000008